Brevet FR3074182A1 (20190531)

REVENDICATIONS1. Composition de caoutchouc à base d'au moins : un élastomère diénique, une charge renforçante, de 1 à 45 parties en poids pour cent parties en poids d'élastomère, pce, d'une résine renforçante, de 1 à 10 pce de soufre, de 2 à 15 pce d'ultra-accélérateur de vulcanisation présentant un temps de déclenchement de la vulcanisation, dit « tO », inférieur à 3 minutes, ladite composition ne comprend pas d'accélérateur de vulcanisation présentant un « tO » supérieur ou égal à 3 minutes ou en comprenant moins de 2 pce.\n<CLM>\1\tComposition de caoutchouc selon la revendication 1, dans laquelle l'élastomère est choisi dans le groupe constitué par le caoutchouc naturel, les polyisoprènes de synthèse, les polybutadiènes, les copolymères de butadiène, les copolymères d'isoprène et les mélanges de ces élastomères.\n<CLM>\1\tComposition de caoutchouc selon l'une quelconque des revendications précédentes, dans laquelle le taux de soufre est compris dans un domaine allant de 1 à 8 pce, de préférence de 2 à 8 pce.\n<CLM>\1\tComposition de caoutchouc selon l'une quelconque des revendications précédentes, dans laquelle l'ultra-accélérateur de vulcanisation présentant un « tO » inférieur à 3 minutes est choisi dans le groupe constitué par les ultra-accélérateurs du type thiurames, dithiocarbamates, dithiophosphates, xanthates et leurs mélanges.\n<CLM>\1\tComposition de caoutchouc selon l'une quelconque des revendications précédentes, dans laquelle l'ultra-accélérateur de vulcanisation présentant un « tO » inférieur à 3 minutes est choisi dans le groupe constitué par le disulfure de tetrabenzylthiurame (TBzTD), le monosulfure de tétraméthyl thiurame (TMTM), le disulfure de tétraméthyl thiurame (TMTD), le disulfure de tétraéthyl thiurame (TETD)' le disulfure de tétra isobutyl thiurame (TiBTD), le tétrasulfure de dipentaméthylène thiurame (DPTT), le dibutyl dithiocarbamate de zinc (ZDBC), le diéthyl dithiocarbamate de zinc, le diméthyl dithiocarbamate de zinc, le diméthyl dithiocarbamate de cuivre, le diéthyl ditiocarbamate de tellure (TDEC), le dibenzyl dithiocarbamate de zinc (ZBED), le di-isononyl dithiocarbamate de zinc, le pentaméthylène dithiocarbamate de zinc, le dibenzyldithiocarbamate de zinc (ZBEC), l'iso-propyl xanthate de zinc (ZIX), le butyle xanthate de zinc (ZBX), l'éthyle xanthate de sodium (SEX), l'iso-butyle xanthate de sodium (SIBX), l'iso-propyle xanthate de 24 sodium (SIPX), le n-butyl xanthate de sodium (SNBX), l'amyle xanthate de sodium (SAX), l'éthyle xanthate de potassium (PEX), l'amyle xanthate de potassium (PAX), le 2-éthylhexylphosphorodithioate de zinc (ZDT/S), et les mélanges de ces composés. Composition de caoutchouc selon l'une quelconque des revendications précédentes, dans laquelle l'ultra-accélérateur de vulcanisation présente un « tO » inférieur à 2,5 minutes, de préférence inférieure à 2 minutes. Composition de caoutchouc selon l'une quelconque des revendications précédentes, dans laquelle le taux d'ultra-accélérateur de vulcanisation présentant un « tO » inférieur à 3 minutes est compris dans un domaine allant de 2 à 10 pce, de préférence de 3 à 10 pce, de préférence encore de 4 à 10 pce. Composition de caoutchouc selon l'une quelconque des revendications précédentes, dans laquelle le rapport du taux de soufre sur le taux d'ultra-accélérateur de vulcanisation présentant un « t0» inférieur à 3 minutes est compris dans un domaine allant de 0,1 à 15, de préférence de 0,2 à\n<CLM>\1\tComposition de caoutchouc selon l'une quelconque des revendications précédentes, 20 ladite composition ne comprend pas d'accélérateur de vulcanisation présentant un « tO » supérieur ou égal à 3 minutes ou en comprenant moins de 1 pce, de préférence encore moins de 0,5 pce.\n<CLM>\1\tComposition de caoutchouc selon la revendication 9, dans laquelle l'accélérateur de 25 vulcanisation présentant un « tO » supérieur ou égal à 3 minutes est choisi dans le groupe constitué par accélérateurs du type thiazoles ainsi que leurs dérivés, des accélérateurs de types sulfénamides, les accélérateurs thiourées et leurs mélanges.\n<CLM>\1\tComposition de caoutchouc selon la revendication 9 ou 10 , dans laquelle 30 l'accélérateur de vulcanisation présentant un « tO » supérieur ou égal à 3 minutes est choisi dans le groupe constitué par le disulfure de 2-mercaptobenzothiazyle (MBTS), le N-cyclohexy1-2-benzothiazyle sulfénamide (CBS), le N,N'-dicyclohexy1-2- benzothiazyle sulfénamide (DCBS), le N-ter-buty1-2-benzothiazyle sulfénamide (TBBS), le N-ter-buty1-2-benzothiazyle sulfénimide (TBSI), le disulfure de morpholine, 35 le N-morpholino-2-benzothiazyle sulfénamide (MBS), le dibutylthiourée (DBTU), et les mélanges de ces composés.\n<CLM>\1\tComposition de caoutchouc selon l'une des revendications précédentes, dans laquelle la charge renforçante comporte du noir de carbone, une charge inorganique 40 renforçante ou un de leurs mélanges.\n<CLM>\1\t7. 10\n<CLM>\1\t15\n<CLM>\1\t25\n<CLM>\1\tComposition de caoutchouc selon l'une quelconque des revendications précédentes, dans laquelle la charge renforçante comporte majoritairement du noir de carbone.\n<CLM>\1\tComposition de caoutchouc selon l'une quelconque des revendications précédentes, dans laquelle le taux de charge renforçante est compris dans un domaine allant de 20 à 200 pce, de préférence de 30 à 150 pce, de préférence de 50 à 120 pce.\n<CLM>\1\tComposition de caoutchouc selon l'une quelconque des revendications précédentes, 10 dans laquelle le taux de résine renforçante est compris dans un domaine allant de 2 à 20 pce, de préférence de 3 à 15 pce.\n<CLM>\1\tComposition de caoutchouc selon l'une quelconque des revendications précédentes, dans laquelle la résine renforçante est choisie dans le groupe constitué par les 15 résines phénoliques, les résines époxydes, les résines benzoxazines, les bismaléimides, les résines polyuréthanes et leurs mélange.\n<CLM>\1\tComposition de caoutchouc selon l'une quelconque des revendications précédentes, dans laquelle la résine renforçante est une résine phénolique choisie dans le groupe 20 constitué par les résines à base de polyphénol, d'alkylphénol, d'aralkylphénol et leurs mélanges, de préférence la résine renforçante est une résine phénolique dans le groupe constitué par les résines à base d'hydroxybenzène, de bisphénol, de naphtol, de crésol, de t-butylphénol, d'octylphénol, de nonylphénol, de résorcinol, de phloroglucinol, de cardanol, de xylénol, de 1-naphtol, de 2-naphtol, de 1,5- 25 naphtalène diol, de 2,7-naphtalène diol, de pyrogallol, de 2-méthyl hydroquinone, de 4-méthyl-catéchol, de 2-méthyl-catéchol, d'orcinol (5-méthylbenzene-1,3-diol), d'hydroquinone (benzène-1,4-diol) et de leurs mélanges.\n<CLM>\1\tComposition de caoutchouc selon l'une quelconque des revendications 1 à 16, dans 30 laquelle la résine renforçante est une résine époxyde choisie dans le groupe constitué par les composés époxydes aromatiques, les composés époxydes alicycliques, les composés époxydes aliphatiques et leurs mélanges, de préférence la résine renforçante est une résine époxyde choisie dans le groupe constitué par le 2,2 bis[4-(glycidyloxy) phényl] propane, le poly[o-crésylglycidyl éther)-co-formaldéhyde], 35 le poly[phénylglycidyl éther)-co-formaldéhyde], poly[(phenylglycidyl éther)- co(hydroxybenzaldehyde glycidyl éther)] et leurs mélanges.\n<CLM>\1\tComposition de caoutchouc selon l'une quelconque des revendications précédentes, comprenant en outre un co-agent de la résine renforçante. 40 26\n<CLM>\1\tComposition de caoutchouc selon la revendication 19, dans laquelle le taux de coagent de la résine renforçante est compris dans un domaine allant de 0,5 à 20 pce, de préférence de 1 à 18 pce, de préférence encore de 2 à 15 pce. 5\n<CLM>\1\tComposition de caoutchouc selon la revendication 19 ou 20, dans laquelle le coagent de la résine renforçante est choisi dans le groupe constitué par les donneurs de méthylène, les polyaldéhydes, les polyamines, les polyimines, les polyamines, les polyaldimines, les polykétimines, les anhydrides d'acide et leurs mélanges. 10\n<CLM>\1\tComposition de caoutchouc selon l'une quelconque des revendications 19 à 21 lorsqu'elles dépendent de la revendication 17, choisi dans le groupe constitué par l'hexaméthylènetétramine, l'hexaméthoxyméthylmélamine, l'hexaéthoxyméthylmélamine, les polymères de paraformaldéhyde, les dérivés N- 15 méthylol de la mélamine et leurs mélanges, de préférence dans le groupe constitué par l'hexaméthylènetétramine, l'hexaméthoxyméthylmélamine, l'hexaéthoxyméthylmélamine et leurs mélanges.\n<CLM>\1\tComposition de caoutchouc selon l'une quelconque des revendications 19 à 21 20 lorsqu'elles dépendent de la revendication 18, dans laquelle le co-agent de la résine renforçante est un durcisseur aminé choisi dans le groupe constitué par les polyamines, les dicyandiamides, les hydrazides, les composés imidazole, les sels de sulfonium, les sels d'onium, les ketimines, les anhydrides d'acides et leurs mélanges, de préférence le co-agent de la résine renforçante est un durcisseur aminé choisi 25 dans le groupe constitué par l'éthylènediamine, le diéthylènetriamine, le triéthylènetétramine, le 1,8-diaminooctane, le 1,3 bis(aminométhyl)cyclohexane, que le m-xylylènediamine, le p-xylylènediamine, le m-phénylènediamine, 2,2-bis(4- aminophényl)propane, diaminodiphénylméthane, le 3,5-diéthy1-2,4 diamine toluène, le 3,5-diéthy1-2,6-diamine toluène, le méthyl-diamine thiotoluène , le diméthyl- 30 diamine thiotoluène, diaminodiphénylsulfone, 2,2-bis(4-aminophényI)-p- diisopropylbenzène, le 3,3'-diaminobenzidine, le polyanhydride le 4,4'-(4,4'- isopropylidènediphénoxy)bis(phtalic anhydride), le pyromellitic dianhydride et leurs mélanges. 35\n<CLM>\1\tArticle de caoutchouc fini ou semi-fini comportant une composition de caoutchouc selon l'une quelconque des revendications 1 à\n<CLM>\1\t25. Pneumatique comportant une composition de caoutchouc selon l'une quelconque des revendications 1 à 23, ou un article de caoutchouc fini ou semi-fini selon la 40 revendication\n<CLM>\1\t27\n<CLM>\1\tPneumatique selon la revendication 25, dans lequel la composition de caoutchouc selon l'une quelconque des revendications 1 à 23 est présente dans au moins la bande de roulement du pneumatique. 5